(57)【要約】  成分組成が、質量％で、Ｃ：０．０３〜０．１２％、Ｓｉ：０．１０〜１．００％、Ｍｎ：０．１０〜３．００％、Ｐ：０．０３０％以下、Ｓ：０．０２０％以下、Ｃｒ：２１．５０〜２８．００％、Ｎｉ：２６．００超〜３５．００％、Ｗ：２．００超〜５．００％、Ｃｏ：０．８０％以下、Ｖ：０．０１〜０．７０％、Ｎｂ：０．１５〜１．００％、Ａｌ：０．００１〜０．０４０％、Ｂ：０．０００１〜０．０１００％、Ｎ：０．０１０〜０．４００％、Ｚｒ：０．００１〜０．２００％、Ｎｄ：０．００１〜０．２００％、Ｔａ：０．００１〜０．２００％、Ｔａ＋０．８Ｎｄ＋０．５Ｚｒ：０．０２０〜０．２００％、Ｔｉ＋Ｓｎ＋Ｓｂ＋Ｐｂ＋Ａｓ＋Ｂｉ：０．０２５％以下、Ｏ：０．００９０％以下であり、残部がＦｅ及び不純物を含有する高Ｃｒ系オーステナイトステンレス鋼。【特許請求の範囲】
【請求項１】
成分組成が、質量％で、
Ｃ  ：０．０３〜０．１２％、
Ｓｉ：０．１０〜１．００％、
Ｍｎ：０．１０〜３．００％、
Ｐ  ：０．０３０％以下、
Ｓ  ：０．０２０％以下、
Ｃｒ：２１．５０〜２８．００％、
Ｎｉ：２６．００超〜３５．００％、
Ｗ  ：２．００超〜５．００％、
Ｃｏ：０．８０％以下、
Ｖ  ：０．０１〜０．７０％、
Ｎｂ：０．１５〜１．００％、
Ａｌ：０．００１〜０．０４０％、
Ｂ  ：０．０００１〜０．０１００％、
Ｎ  ：０．０１０〜０．４００％、
Ｚｒ：０．００１〜０．２００％、
Ｎｄ：０．００１〜０．２００％、
Ｔａ：０．００１〜０．２００％、
Ｔａ＋０．８Ｎｄ＋０．５Ｚｒ：０．０２０〜０．２００％、
Ｔｉ：０．０１０％以下、
Ｓｎ：０．０１０％以下、
Ｓｂ：０．０１０％以下、
Ｐｂ：０．００１％以下、
Ａｓ：０．００１％以下、
Ｂｉ：０．００１％以下、
Ｔｉ＋Ｓｎ＋Ｓｂ＋Ｐｂ＋Ａｓ＋Ｂｉ：０．０２５％以下、
Ｏ  ：０．００９０％以下
Ｃｕ：４．００％以下、
Ｍｏ：２．００％以下、
Ｃａ：０．２０％以下、
Ｍｇ：０．２０％以下、
Ｎｄ以外のランタノイド元素、Ｙ、Ｓｃ、Ｈｆ、及びＲｅの１種又は２種以上：合計で０．２０％以下、並びに、
残部：Ｆｅ及び不純物からなる高Ｃｒ系オーステナイトステンレス鋼。
【請求項２】
前記成分組成が、質量％で、Ｃｏ：０．０１〜０．８０％を含む請求項１に記載の高Ｃｒ系オーステナイトステンレス鋼。
【請求項３】
前記成分組成が、質量％で、Ｃｕ：０．０１〜４．００％、Ｍｏ：０．０１〜２．００％、Ｃａ：０．０００１〜０．２０％、及びＭｇ：０．０００５〜０．２０％の１種又は２種以上を含む請求項１又は請求項２に記載の高Ｃｒ系オーステナイトステンレス鋼。
【請求項４】
前記成分組成が、質量％で、Ｎｄ以外のランタノイド元素、Ｙ、Ｓｃ、Ｈｆ、及びＲｅの１種又は２種以上を、合計で０．００１〜０．２０％含む請求項１〜請求項３のいずれか１項に記載の高Ｃｒ系オーステナイトステンレス鋼。
【請求項５】
７５０℃、１０万時間のクリープ破断強度が５０ＭＰａ以上である請求項１〜請求項４のいずれか１項に記載の高Ｃｒ系オーステナイトステンレス鋼。
【発明の詳細な説明】
【技術分野】
【０００１】
本発明は、高Ｃｒ系オーステナイトステンレス鋼に関する。
【背景技術】
【０００２】
日本国内では、１９９０年代から、ボイラの高温高圧化が進み、蒸気温度が６００℃を超える超超臨界圧（ＵＳＣ：Ultra Super Critical power）ボイラが主流となった。
一方、欧州、中国をはじめ、世界のボイラにおいても、地球環境対策のＣＯ２削減の観点から、高効率のＵＳＣボイラが次々建設されている。
ボイラ内で高温高圧蒸気を生成する熱交換器管及びボイラの配管に用いる素材鋼には、高温強度が高い鋼材が嘱望され、近年、種々の鋼材が開発されている。【０００３】
例えば、特許文献１には、高Ｃｒ系オーステナイトステンレス鋼として、高温強度に優れ、石油及び石炭を燃料とする化学工業用容器材料、熱交換器材料、ボイラチューブ、高速炉等の高温部材料に好適な高強度オーステナイトステンレス鋼が開示されている。
特許文献２には、ボイラ用鋼管や高温圧力容器等の高温高圧環境で使用する材料として好適な高温長時間側のクリープ破断強度に優れたオーステナイトステンレス鋼管が開示されている。【０００４】
特許文献３には、ボイラの過熱器管や再熱器管、化学工業用の反応炉管等として使用する鋼管の素材として、又は、耐熱耐圧部材として使用する、鋼板、棒鋼、鍛鋼品などの素材として好適な、長期使用後の加工性に優れた高温用オーステナイトステンレス鋼が開示されている。【０００５】
特許文献４には、５００℃以上の高温腐食を受けるとともに、繰り返しの熱疲労を受ける環境に耐えることができ、ＨＲＳＧ（Heat Recovery Steam Generator）若しくは次世代太陽光発電の熱交換器部材、又は、発電ボイラ用、化学工業用、原子力用などの耐熱耐圧部材に使う、管、板、棒、鍛造品等に好適な、優れた耐高温腐食熱疲労割れ性を有するオーステナイトステンレス鋼が開示されている。【０００６】
特許文献５には、超々臨界圧石炭火力発電や石炭ガス化複合発電等に用いる高強度ボイラ用鋼管等に適用する、時効後靱性に優れた高強度オーステナイトステンレス鋼が開示されている。
特許文献６には、超々臨界圧石炭火力発電や石炭ガス化複合発電等に用いる高強度オーステナイトステンレス鋼が開示されている。【０００７】
特許文献１：特許第２５１０２０６号公報
特許文献２：特開２００２−２１２６３４号公報
特許文献３：特許第４９４６７５８号公報
特許文献４：特許第５０２９７８８号公報
特許文献５：特許第５６６１００１号公報
特許文献６：特許第５６７０１０３号公報
【発明の概要】
【発明が解決しようとする課題】
【０００８】
一般に、高温域で用いる熱交換器管の素材鋼の成分組成の設計においては、クリープ強度等の高温強度や、その他、高温耐食性、水蒸気酸化特性、熱疲労特性等が重視され、常温近傍における耐食性（例えば、水中での耐食性）は、そもそも、注目されていなかった。
更に、Ｃｒの含有量が２１．５０質量％以上である高Ｃｒステンレス鋼の場合は、応力腐食割れそのものが起こらないと考えられていた。【０００９】
しかし、近年、溶接部、曲げ加工部等の加熱施工部分における不均質な金属組織又は不均一な炭化物等の析出に起因し、常温及び低温（約３５０℃以下）の水中で応力腐食割れが発生することが大きな問題になっている。
例えば、ボイラの水圧試験時又はボイラの運転を止める場合において、熱交換器管の内部に水が長時間滞留することになり、応力腐食割れが顕著に発生する場合がある。【００１０】
応力腐食割れは、結晶粒界近傍における、Ｃｒ系炭化物の析出又はＣｒ濃度の低い層（Ｃｒ欠乏層）の生成によって、結晶粒界が選択的に腐食され易くなることで発生する。【００１１】
従来、１８Ｃｒ系オーステナイトステンレス鋼の応力腐食割れを防止する方法としては、
Ｃ量を低減し、粒界Ｃｒ炭化物の生成を抑制する方法（低炭素化法）、
粒界Ｃｒ炭化物の生成を抑制するため、Ｃｒより炭化物形成能が高いＮｂ及びＴｉを添加してＭＣ炭化物を形成し、Ｃを固定する方法（安定化熱処理法）、
Ｃｒを２１．５０％以上添加し、Ｃｒ欠乏層の生成を抑制し、粒界の選択腐食を抑制する方法（多量Ｃｒ添加法）、
などが知られている。
しかし、いずれの方法においても問題がある。【００１２】
低炭素化法又は安定化熱処理法による１８Ｃｒ系オーステナイトステンレス鋼は、７５０℃以上の高温環境や、使用する燃料で形成される厳しい高温腐食環境では、耐酸化性、耐高温食性、及び高温強度が不十分であるので、使用できない。
それ故、上記高温環境や高温腐食環境で使用するオーステナイトステンレス鋼は、多量Ｃｒ添加法により、Ｃｒの含有量を２１．５０質量％以上にする必要がある。【００１３】
しかし、近年、従来の高Ｃｒ系ステンレス鋼や従来技術では対処できない、特殊環境（厳しい応力腐食割れ環境）で発生する応力腐食割れが問題化している。
この特殊環境（厳しい応力腐食割れ環境）における応力腐食割れは、「材料の鋭敏化」（即ち、結晶粒界近傍にＣｒ系炭窒化物が析出することにより、粒界近傍のＣｒ濃度が低下し、その結果、粒界腐食が生じやすくなる現象）、特殊な腐食環境因子（例えば、管内への海水の混入）、大きな残留歪（溶接や加工で残留する残留歪）を避けられない設備、等の要因によって発生する。【００１４】
上記特殊環境（厳しい応力腐食割れ環境）で発生する、高Ｃｒ系オーステナイトステンレス鋼の応力腐食割れに対しては、従来、全く考慮されておらず、有効な従来技術がなく、新たな材料の提案が要望されている。
また、高Ｃｒ系オーステナイトステンレス鋼においては、優れた高温強度も要求される。【００１５】
本発明の目的は、Ｃｒを２１．５０質量％以上含有する高Ｃｒ系オーステナイトステンレス鋼であって、従来は考慮されていなかった特殊環境（厳しい応力腐食割れ環境）においても耐応力腐食割れ性が確保され、高温強度にも優れる高Ｃｒ系オーステナイトステンレス鋼を提供することである。
【課題を解決するための手段】
【００１６】
上記課題を解決するための手段には、以下の態様が含まれる。【００１７】
＜１＞  成分組成が、質量％で、
Ｃ  ：０．０３〜０．１２％、
Ｓｉ：０．１０〜１．００％、
Ｍｎ：０．１０〜３．００％、
Ｐ  ：０．０３０％以下、
Ｓ  ：０．０２０％以下、
Ｃｒ：２１．５０〜２８．００％、
Ｎｉ：２６．００超〜３５．００％、
Ｗ  ：２．００超〜５．００％、
Ｃｏ：０．８０％以下、
Ｖ  ：０．０１〜０．７０％、
Ｎｂ：０．１５〜１．００％、
Ａｌ：０．００１〜０．０４０％、
Ｂ  ：０．０００１〜０．０１００％、
Ｎ  ：０．０１０〜０．４００％、
Ｚｒ：０．００１〜０．２００％、
Ｎｄ：０．００１〜０．２００％、
Ｔａ：０．００１〜０．２００％、
Ｔａ＋０．８Ｎｄ＋０．５Ｚｒ：０．０２０〜０．２００％、
Ｔｉ：０．０１０％以下、
Ｓｎ：０．０１０％以下、
Ｓｂ：０．０１０％以下、
Ｐｂ：０．００１％以下、
Ａｓ：０．００１％以下、
Ｂｉ：０．００１％以下、
Ｔｉ＋Ｓｎ＋Ｓｂ＋Ｐｂ＋Ａｓ＋Ｂｉ：０．０２５％以下、
Ｏ  ：０．００９０％以下、
Ｃｕ：４．００％以下、
Ｍｏ：２．００％以下、
Ｃａ：０．２０％以下、
Ｍｇ：０．２０％以下、
Ｎｄ以外のランタノイド元素、Ｙ、Ｓｃ、Ｈｆ、及びＲｅの１種又は２種以上：合計で０．２０％以下、並びに、
残部：Ｆｅ及び不純物からなる高Ｃｒ系オーステナイトステンレス鋼。【００１８】
＜２＞  前記成分組成が、質量％で、Ｃｏ：０．０１〜０．８０％を含む＜１＞に記載の高Ｃｒ系オーステナイトステンレス鋼。
＜３＞  前記成分組成が、質量％で、Ｃｕ：０．０１〜４．００％、Ｍｏ：０．０１〜２．００％、Ｃａ：０．０００１〜０．２０％、及びＭｇ：０．０００５〜０．２０％の１種又は２種以上を含む＜１＞又は＜２＞に記載の高Ｃｒ系オーステナイトステンレス鋼。
＜４＞  前記成分組成が、質量％で、Ｎｄ以外のランタノイド元素、Ｙ、Ｓｃ、Ｈｆ、及びＲｅの１種又は２種以上を、合計で０．００１〜０．２０％含む＜１＞〜＜３＞のいずれか１項に記載の高Ｃｒ系オーステナイトステンレス鋼。
＜５＞  ７５０℃、１０万時間のクリープ破断強度が５０ＭＰａ以上である＜１＞〜＜４＞のいずれか１項に記載の高Ｃｒ系オーステナイトステンレス鋼。
【発明の効果】
【００１９】
本発明によれば、Ｃｒを２１．５０質量％以上含有する高Ｃｒ系オーステナイトステンレス鋼であって、従来は考慮されていなかった特殊環境（厳しい応力腐食割れ環境）においても耐応力腐食割れ性が確保され、高温強度にも優れる高Ｃｒ系オーステナイトステンレス鋼が提供される。
【発明を実施するための形態】
【００２０】
以下、本発明の実施形態について説明する。
本明細書中において、「〜」を用いて表される数値範囲は、「〜」の前後に記載される数値を下限値及び上限値として含む範囲を意味する。
また、本明細書中において、元素の含有量を示す「％」、「Ｔａ＋０．８Ｎｄ＋０．５Ｚｒ」の値を示す「％」、「Ｔｉ＋Ｓｎ＋Ｓｂ＋Ｐｂ＋Ａｓ＋Ｂｉ」の値を示す「％」は、いずれも「質量％」を意味する。
また、本明細書中において、Ｃ（炭素）の含有量を、「Ｃ量」と表記することがある。他の元素の含有量についても同様に表記することがある。
【００２１】
本実施形態のオーステナイトステンレス鋼（以下、「本実施形態の鋼」ともいう）は、成分組成が、質量％で、Ｃ：０．０３〜０．１２％、Ｓｉ：０．１０〜１．００％、Ｍｎ：０．１０〜３．００％、Ｐ：０．０３０％以下、Ｓ：０．０２０％以下、Ｃｒ：２１．５０〜２８．００％、Ｎｉ：２６．００超〜３５．００％、Ｗ：２．００超〜５．００％、Ｃｏ：０．８０％以下、Ｖ：０．０１〜０．７０％、Ｎｂ：０．１５〜１．００％、Ａｌ：０．００１〜０．０４０％、Ｂ：０．０００１〜０．０１００％、Ｎ：０．０１０〜０．４００％、Ｚｒ：０．００１〜０．２００％、Ｎｄ：０．００１〜０．２００％、Ｔａ：０．００１〜０．２００％、Ｔａ＋０．８Ｎｄ＋０．５Ｚｒ：０．０２０〜０．２００％、Ｔｉ：０．０１０％以下、Ｓｎ：０．０１０％以下、Ｓｂ：０．０１０％以下、Ｐｂ：０．００１％以下、Ａｓ：０．００１％以下、Ｂｉ：０．００１％以下、Ｔｉ＋Ｓｎ＋Ｓｂ＋Ｐｂ＋Ａｓ＋Ｂｉ：０．０２５％以下、Ｏ：０．００９０％以下、Ｃｕ：４．００％以下、Ｍｏ：２．００％以下、Ｃａ：０．２０％以下、Ｍｇ：０．２０％以下、Ｎｄ以外のランタノイド元素、Ｙ、Ｓｃ、Ｈｆ、及びＲｅの１種又は２種以上：合計で０．２０％以下、並びに、残部：Ｆｅ及び不純物からなる。
【００２２】
本実施形態の鋼は、Ｃｒを２１．５０質量％以上含有する高Ｃｒ系オーステナイトステンレス鋼である。
前述したとおり、近年、従来の高Ｃｒ系ステンレス鋼や従来技術では対処できない、特殊環境（厳しい応力腐食割れ環境）で発生する応力腐食割れが問題化している。
【００２３】
本実施形態の鋼によれば、従来は考慮されていなかった特殊環境（厳しい応力腐食割れ環境）においても耐応力腐食割れ性が確保される。
本実施形態の鋼により、かかる効果が奏される理由は、以下のように推測される。但し、本発明は以下の推測によって限定されることはない。
【００２４】
本発明者らの検討により、高純度化した高Ｃｒ系オーステナイト鋼に対し、Ｔａ、Ｎｄ、及びＺｒの３元素を適量にて複合添加すると、複合添加による相乗効果で、耐応力腐食割れ性が顕著に向上することが判明した。
従来、上記３元素の単独添加、又は、一部複合添加は知られているが、高Ｃｒ系オーステナイトステンレス鋼の耐応力腐食割れ性を改善するために、上記３元素を複合添加することは知られていない。
【００２５】
更に、本発明者らの検討により、従来は有効な添加元素として扱われているＴｉを不純物元素として扱い、このＴｉを含めた不純物元素（具体的には、Ｔｉ、Ｓｎ、Ｓｂ、Ｐｂ、Ａｓ、Ｂｉ、Ｏ、等）の含有量を制限し、高Ｃｒ系オーステナイトステンレス鋼を高純度化することにより、上記３元素による相乗効果が顕著に発現することが明らかとなった。
【００２６】
また、７００℃〜７５０℃の高温環境での強度を維持する観点から、ＣとＮとの添加が不可欠であるが、Ｃｒ系炭窒化物が粒界に析出すると、応力腐食割れの原因となる。
一方、本実施形態の鋼では、Ｔｉは、粗大な炭窒化物を形成するので、極力低減し、併せて、粒界を弱化し応力腐食割れの原因となる不純物を低減する。これにより、Ｃｒ系炭窒化物の粒界への析出に起因する応力腐食割れが抑制される。
【００２７】
また、本実施形態の鋼は、高温強度（例えばクリープ破断強度）にも優れる。
本実施形態の鋼が高温強度に優れる理由は、Ｔａ、Ｎｄ、及びＺｒの３元素の複合添加、適量のＷ、等の作用により、安定な炭窒化物の微細分散と、微細でかつ安定なラーベス相の析出強化と、が達成されるためと考えられる。
本実施形態の鋼では、例えば、従来の汎用鋼の、７５０℃、１０万時間のクリープ破断強度に対し、１．４倍以上の強度が実現される。
【００２８】
以下、本実施形態の鋼の成分組成及びその好ましい態様について説明する。
【００２９】
Ｃ：０．０３〜０．１２％
Ｃは、炭化物の生成やオーステナイト組織の安定化、さらに、高温強度の向上及び高温での金属組織の安定化に不可欠な必須元素である。
しかし、Ｃ量が０．０３％未満では、高Ｃｒ系オーステナイトステンレス鋼として、高温クリープ強度と高温での健全な金属組織とを維持することが困難である。そこで、Ｃ量は０．０３％以上とする。Ｃ量は、好ましくは０．０４％以上である。
【００３０】
一方、Ｃ量が０．１２％を超えると、粗大なＣｒ系炭化物が結晶粒界に析出し、応力腐食割れや溶接割れの原因となり、また、靭性が低下する。そこで、Ｃ量は０．１２％以下とする。Ｃ量は、好ましくは０．１０％以下である。
【００３１】
Ｓｉ：０．１０〜１．００％
Ｓｉは、製鋼時に脱酸剤として機能し、また、高温における水蒸気酸化を防止する元素である。０．１０％未満では、添加効果が十分に得られないので、Ｓｉ量は０．１０％以上とする。Ｓｉ量は、好ましくは０．１５％以上である。
【００３２】
一方、Ｓｉ量が１．００％を超えると、加工性が低下するとともに、高温でシグマ相などの脆化相が析出するので、Ｓｉ量は１．００％以下とする。Ｓｉ量は、好ましくは０．６０％以下である。
【００３３】
Ｍｎ：０．１０〜３．００％
Ｍｎは、不純物元素のＳとＭｎＳを形成してＳを無害化し、熱間加工性の向上に寄与するとともに、高温での金属組織の安定化に寄与する元素である。
また、高Ｃｒ系オーステナイトステンレス鋼において、強度の確保に不可欠なＮを添加する際、Ｍｎの添加が特に有効である。
【００３４】
Ｍｎ量が０．１０％未満では、添加効果が十分に得られないので、Ｍｎ量は０．１０％以上とする。Ｍｎ量は、好ましくは０．３０％以上である。
一方、Ｍｎ量が３．００％を超えると、加工性と溶接性が低下するので、Ｍｎは３．００％以下とする。Ｍｎ量は、好ましくは２．７０％以下である。
【００３５】
Ｐ：０．０３０％以下
Ｐは、不純物元素であり、加工性や溶接性を阻害する元素である。
Ｐ量が０．０３０％を超えると、加工性や溶接性が著しく低下するので、Ｐ量は０．０３０％以下とする。Ｐ量は、好ましくは０．０２０％以下である。
【００３６】
Ｐは、少ないほど好ましいので、Ｐ量は０％であってもよい。
しかし、Ｐは、鋼原料（原料鉱石、スクラップ等）から不可避的に混入する場合があり、Ｐ量を０．００１％未満に低減すると、製造コストが大幅に上昇する。このため、製造コストの観点から、Ｐ量は、０．００１％以上であってもよい。
【００３７】
Ｓ：０．０２０％以下
Ｓは、不純物元素であり、加工性、溶接性、及び耐応力腐食割れ性を阻害する元素である。Ｓ量が、０．０２０％を超えると、加工性、溶接性、及び耐応力腐食割れ性が著しく低下するので、Ｓ量は０．０２０％以下とする。
溶接時の湯流れを改善するためＳを添加する場合があるが、その場合も、０．０２０％以下添加する。Ｓ量は、好ましくは０．０１０％以下である。
【００３８】
Ｓは、少ないほど好ましいため、Ｓ量は０％であってもよい。
しかし、Ｓは、鋼原料（原料鉱石、スクラップ等）から不可避的に混入する場合があり、Ｓ量を０．００１％未満に低減すると、製造コストが大幅に上昇する。このため、製造コストの観点から、Ｓ量は、０．００１％以上であってもよい。
【００３９】
Ｃｒ：２１．５０〜２８．００％
Ｃｒは、高Ｃｒ系オーステナイトステンレス鋼の主要元素として、耐高温耐食性及び耐応力腐食割れ性の向上、並びに、Ｃｒ炭窒化物による強度の向上及び金属組織の安定化に寄与する元素である。
特に、耐高温腐食性及び耐応力腐食割れ性を重視する場合、２１．５０％未満では、十分な耐高温腐食性及び耐応力腐食割れ性が得られない。このため、Ｃｒ量は２１．５０％以上とする。Ｃｒ量は、好ましくは２２．００％以上である。
【００４０】
一方、Ｃｒ量が２８．００％を超えると、シグマ相などの脆化相が生成し、高温強度、靭性、加工性、及び溶接性が低下するので、Ｃｒ量は２８．００％とする。Ｃｒ量は、好ましくは２７．００％以下であり、より好ましくは２６．００％以下であり、特に好ましくは２６．５０％以下である。
【００４１】
Ｎｉ：２６．００超〜３５．００％
Ｎｉは、オーステナイトステンレス鋼の主元素として、高温強度及び加工性の向上、並びに、高温での金属組織安定化に寄与する元素である。特にＣｒ量の多いオーステナイトステンレス鋼の場合、高温での金属組織を安定化し、脆化相の析出抑制するためには、Ｎｉを相当量添加する必要がある。
【００４２】
Ｎｉ量が２６．００％以下では、添加効果が十分に得られないので、Ｎｉ量は２６．００％超とする。Ｎｉ量は、好ましくは２８．００％以上である。
一方、Ｎｉ量が３５．００％を超えると、高温強度、溶接性、及び経済性が低下するので、Ｎｉ量は３５．００％以下とする。Ｎｉ量は、好ましくは３４．００％以下であり、より好ましくは３３．００％以下であり、特に好ましくは３２．００％以下である。
【００４３】
Ｗ：２．００超〜５．００％
Ｗは、高温下での拡散が遅いので、高温域で、安定な金属組織及び強度を長時間維持して、耐応力腐食割れ性及び高温強度の向上に寄与する元素である。
Ｗ量が２．００％以下では、十分な耐応力腐食割れ性と高温強度を確保できないので、Ｗ量は２．００％超とする。Ｗ量は、好ましくは２．２０％以上である。
【００４４】
一方、５．００％を超えると、脆化相が増え、加工性、強度、及び溶接性が低下するので、Ｗ量は５．００％以下とする。Ｗ量は、好ましくは４．８０％以下である。
【００４５】
Ｃｏ：０．８０％以下
Ｃｏは、金属組織を安定化し、高温強度の向上に寄与する元素である。Ｃｏは任意の元素であり、Ｃｏ量は０％であってもよい。
Ｃｏによる上記効果をより効果的に得る観点から、Ｃｏ量は、好ましくは０．０１％以上であり、より好ましくは０．０３％以上である。
一方、０．８０％を超えると、添加効果が飽和するとともに、他の鋼を製造する際にＣｏ量の増加を招く。このため、Ｃｏ量は０．８０％以下とする。Ｃｏ量は、好ましくは０．６０％以下である。
【００４６】
Ｖ：０．０１〜０．７０％
Ｖは、Ｎｂとともに、微細な炭窒化物を形成し、高温強度の向上に寄与する元素である。Ｖ量が０．０１％未満では、Ｎｂとの複合添加による複合効果が得られないので、Ｖ量は０．０１％以上とする。Ｖ量は、好ましくは０．０３％以上である。
一方、Ｖ量が０．７０％を超えると、強度や耐応力腐食割れ性が低下するので、Ｖ量は０．７０％以下とする。Ｖ量は、好ましくは０．６０％以下である。
【００４７】
Ｎｂ：０．１５〜１．００％
Ｎｂは、Ｖとともに、微細な炭窒化物を形成し、高温強度の向上に寄与するとともに、Ｃを固定して、結晶粒界におけるＣｒ炭窒化物の析出を抑制し、耐応力腐食割れ性の向上に寄与する元素である。また、Ｎｂは、微細なラーベス相の析出による高温強度の向上に寄与する元素でもある。
【００４８】
Ｎｂ量が０．１５％未満では、添加効果が十分に得られないので、Ｎｂ量は０．１５％以上とする。Ｎｂ量は、好ましくは０．２０％以上である。
一方、Ｎｂ量が１．００％を超えると、塊状の析出物が析出し、強度、靭性、及び耐応力腐食割れ性が低下するので、Ｎｂ量は１．００％以下とする。Ｎｂ量は、好ましくは０．９０％以下であり、より好ましくは０．８０％以下であり、更に好ましくは０．７０％以下である。
【００４９】
Ａｌ：０．００１〜０．０４０％
Ａｌは、製鋼時、脱酸元素として機能し、鋼を清浄化する元素である。
Ａｌ量が０．００１％未満では、鋼の清浄化を十分に達成できないので、Ａｌ量は０．００１％以上とする。Ａｌ量は、好ましくは０．００３％以上である。
【００５０】
一方、Ａｌ量が０．０４０％を超えると、非金属介在物が多量生成し、耐応力腐食割れ性、高温強度、加工性、靭性、及び、高温下での金属組織の安定性が低下するので、Ａｌ量は０．０４０％以下とする。Ａｌ量は、好ましくは０．０３０％以下であり、より好ましくは０．０２０％以下である。
【００５１】
Ｂ：０．０００１〜０．０１００％
Ｂは、高温強度及び耐応力腐食割れ性の向上に不可欠な元素である。即ち、Ｂは、結晶粒界に偏析して高温強度の向上に寄与するだけではなく、高温強度の向上に有効な、炭窒化物の生成、ラーベス相の微細化、及び金属組織の安定化に寄与する元素である。
また、Ｂは、Ｔａ等との複合添加による相乗効果で、耐応力腐食割れ性の向上に寄与する元素でもある。
【００５２】
Ｂ量が０．０００１％未満では、添加効果が十分に得られないので、Ｂ量は０．０００１％以上とする。Ｂ量は、好ましくは０．００３％以上である。
一方、Ｂ量が０．０１００％を超えると、加工性、溶接性、及び高温強度が著しく低下するので、Ｂ量は０．０１００％以下とする。Ｂ量は、好ましくは０．００７０％以下である。
【００５３】
Ｎ：０．０１０〜０．４００％
Ｎは、高Ｃｒ系オーステナイトステンレス鋼において、固溶強化及び炭窒化物の析出強化によって高温強度を確保するうえで必須の元素である。
また、Ｎは、高Ｃｒ系オーステナイトステンレス鋼において、Ｎｉ、Ｍｎなどとともに、脆化相の抑制や金属組織の安定化に不可欠な元素である。
【００５４】
Ｎ量が０．０１０％未満では、添加効果が十分に得られないので、Ｎ量は０．０１０％以上とする。Ｎ量は、好ましくは０．０５０％以上である。
一方、Ｎ量が０．４００％を超えると、鋼中にブローホール欠陥を形成する他、高温で塊状の窒化物が析出して、耐応力腐食割れ性が低下するので、Ｎ量は０．４００％以下とする。Ｎ量は、好ましくは０．３００％以下である。
【００５５】
Ｚｒ：０．００１〜０．２００％
Ｚｒは、極微量の添加で、耐応力腐食割れ性及び高温強度の向上に寄与する元素である。高Ｃｒ系オーステナイトステンレス鋼においては、Ｚｒ窒化物やＺｒ酸化物が微細な炭窒化物の析出核となるので、耐応力腐食割れ性が向上する。
【００５６】
Ｚｒ量が０．００１％未満では、添加効果が十分に得られないので、Ｚｒ量は０．００１％以上とする。Ｚｒ量は、好ましくは０．００３％以上である。
一方、Ｚｒ量が０．２００％を超えると、Ｚｒ窒化物やＺｒ酸化物が多量に生成し、靭性、加工性、耐食性、及び溶接性が低下するので、Ｚｒ量は０．２００％以下とする。Ｚｒ量は、好ましくは０．１５０％以下である。Ｚｒは、Ｔａ及びＮｄとの複合で適量添加するが、この点については後述する。
【００５７】
Ｎｄ：０．００１〜０．２００％
Ｎｄは、Ｔａ及びＺｒの複合添加による相乗効果によって耐応力腐食割れ性を高めるのに不可欠の元素である。
前述したように、本実施形態の鋼においては、炭窒化物やラーベス相を微細化し、かつ、長時間安定にし、Ｎｄ及びＢの複合添加で、結晶粒界を強化して耐応力腐食割れ性を向上させる。しかし、Ｎｄを金属Ｎｄとして添加しても、塊状の酸化物や窒化物として析出すると、Ｎｄが無駄に消費されてしまう。
【００５８】
Ｎｄ量が０．００１％未満では、添加効果が十分に得られないので、Ｎｄ量は０．００１％以上とする。Ｎｄ量は、好ましくは０．００３％以上である。
一方、Ｎｄ量が０．２００％を超えると、添加効果が飽和するとともに、酸化物や窒化物系介在物が生成し、耐応力腐食割れ性、高温強度、及び溶接性が低下するので、Ｎｄ量は０．２００％以下とする。Ｎｄ量は、好ましくは０．１７０％以下であり、より好ましくは０．１５０％以下である。Ｎｄは、Ｔａ及びＺｒとの複合で適量添加するが、この点については後述する。
【００５９】
Ｔａ：０．００１〜０．２００％
Ｔａは、極微量の添加で、耐応力腐食割れ性の向上に寄与する元素である。即ち、Ｔａは、高Ｃｒ系オーステナイトステンレス鋼において、炭窒化物の微細化、高温長時間強度の向上、金属組織の安定化等に寄与する元素であり、Ｎｄ及びＺｒとの複合添加で優れた効果が期待できる元素である。
【００６０】
Ｔａ量が０．００１％未満では、添加効果が十分に得られないので、Ｔａ量は、０．００１％以上とする。Ｔａ量は、好ましくは０．００３％以上である。
一方、Ｔａ量が０．２００％を超えると、酸化物系介在物が増え、耐応力腐食割れ性、高温強度、加工性、及び溶接性が低下するので、Ｔａ量は０．２００％以下とする。Ｔａ量は、好ましくは０．１８０％以下であり、より好ましくは０．１５０％以下である。Ｔａは、Ｎｄ及びＺｒとの複合で適量添加するが、この点については後述する。
【００６１】
Ｔａ＋０．８Ｎｄ＋０．５Ｚｒ：０．０２０〜０．２００％
Ｔｉ（本実施形態の鋼では不純物元素）を含む微量の不純物元素を厳格に制限した、２１．５０〜２８．００％のＣｒを含有する高Ｃｒ系オーステナイトステンレス鋼において、Ｔａ、Ｎｄ、及びＺｒを複合して適量添加すると、これら３元素による相乗効果により、耐応力腐食割れ性が顕著に向上する。
【００６２】
上記相乗効果は、Ｔａ、Ｎｄ、及びＺｒのそれぞれの元素の単独添加では達成し得ない効果であり、Ｔａ、Ｎｄ、及びＺｒの３元素の複合添加によってはじめて達成し得る効果である。
上記３元素の複合添加による相乗効果は、本発明者らが見いだした新規な効果である。
【００６３】
上記３元素の複合添加による相乗効果は、
（ａ）３元素の複合適量添加により、応力腐食割れの原因となる粗大な炭窒化物の結晶粒界への析出が抑制され（鋭敏化の抑制）、炭窒化物が結晶粒内に微細に分散して析出し、耐応力腐食割れ性が向上する効果、
（ｂ）３元素の複合適量添加で生成する炭窒化物が、高温で長時間安定であることで、７００℃以上の高温クリープ強度が向上する効果、及び、
（ｃ）高温域で、高温強度に大きく寄与するＷ系ラーベス相を微細に析出させるとともに安定化し、従来鋼では得られない高強度を達成する効果である。
【００６４】
本実施形態では、Ｔａ、Ｎｄ、及びＺｒの各元素の作用効果を均等に評価し、これらの複合添加による相乗効果を適正に評価するため、「Ｔａ＋０．８Ｎｄ＋０．５Ｚｒ」の量（各元素記号は、各元素の含有量（質量％）を表す）を指標とする。
「Ｔａ＋０．８Ｎｄ＋０．５Ｚｒ」では、Ｎｄの含有量に、Ｔａに対する原子量比０．８（≒１４４（Ｎｄ）／１８１（Ｔａ））を乗じて「０．８Ｎｄ」とし、Ｚｒの含有量に、Ｔａに対する原子量比０．５（≒９１（Ｚｒ）／１８１（Ｔａ））を乗じて「０．５Ｚｒ」とし、これら「０．８Ｎｄ」及び「０．５Ｚｒ」を、Ｔａの含有量に加算している。
【００６５】
「Ｔａ＋０．８Ｎｄ＋０．５Ｚｒ」が０．０２０％未満であると、上記相乗効果が十分に得られないので、「Ｔａ＋０．８Ｎｄ＋０．５Ｚｒ」は０．０２０％以上とする。「Ｔａ＋０．８Ｎｄ＋０．５Ｚｒ」は、好ましくは０．０５０％以上、より好ましくは０．０８０％以上である。
【００６６】
一方、「Ｔａ＋０．８Ｎｄ＋０．５Ｚｒ」が０．２００％を超えると、添加効果が飽和するとともに、酸化物系介在物が増加し、強度、靭性、溶接性、及び加工性が低下するので、「Ｔａ＋０．８Ｎｄ＋０．５Ｚｒ」は０．２００％以下とする。「Ｔａ＋０．８Ｎｄ＋０．５Ｚｒ」は、好ましくは０．１９５％以下であり、より好ましくは０．１７０％以下、特に好ましくは０．１４０％以下である。
【００６７】
本実施形態の鋼においては、０．０２０〜０．２００％の「Ｔａ＋０．８Ｎｄ＋０．５Ｚｒ」の相乗効果を確保するため、不純物元素のＴｉ、Ｓｎ、Ｓｂ、Ｐｂ、Ａｓ、Ｂｉ、及びＯの量を厳しく制限することにより、本実施形態の鋼を高純度化する。
なお、通常、Ｔｉは、有意の添加元素であるが、本実施形態の鋼では、不純物元素として扱う。
【００６８】
Ｔｉ：０．０１０％以下
Ｔｉは、所要量のＮを含有するオーステナイトステンレス鋼では、塊状のＴｉ窒化物を形成する。このＴｉ窒化物は、Ｔａ、Ｎｄ、及びＺｒの複合添加による相乗効果を減殺するので、耐応力割れ性、高温強度、加工性、及び溶接性が著しく低下する。
それ故、本実施形態の鋼では、Ｔｉを不純物元素として極力制限する。具体的には、Ｔｉは、鋼原料のスクラップ等から不可避的に混入する場合があるが、Ｔｉ量は０．０１０％以下に制限する。Ｔ量は、好ましくは０．００５％以下である。
Ｔｉは、少ないほど好ましいため、Ｔｉ量は０％であってもよい。
【００６９】
Ｓｎ：０．０１０％以下
Ｓｂ：０．０１０％以下
不純物元素であるＳｎ及びＳｂは、鋼原料のスクラップ等から不可避的に混入する場合があり、混入すると、精錬過程では除去し難い元素である。
優れた耐応力腐食割れ性を確保するために、Ｓｎ量、Ｓｂ量ともに、極力低減しなければならない。従って、Ｓｎ量及びＳｂ量は、いずれも０．０１０％以下に制限する。Ｓｎ量及びＳｂ量は、それぞれ、好ましくは０．００５％以下である。
Ｓｎ及びＳｂは、いずれも少ないほど好ましいため、Ｓｎ量及びＳｂ量は、いずれも０％であってもよい。
【００７０】
Ｐｂ：０．００１％以下
Ａｓ：０．００１％以下
不純物元素であるＰｂ及びＡｓは、鋼原料のスクラップ等から不可避的に混入する場合があり、混入すると、精錬過程で除去し難い元素である。
優れた耐応力腐食割れ性を確保するために、Ｐｂ量、Ａｓ量ともに、極力低減しなければならない。  従って、Ｐｂ量及びＡｓ量は、いずれも０．００１％以下に制限する。Ｐｂ量及びＡｓ量は、それぞれ、好ましくは０．０００５％以下である。
一方、Ｐｂ及びＡｓは、少ないほど好ましいため、Ｐｂ量及びＡｓ量は、いずれも０％であってもよい。
【００７１】
Ｂｉ：０．００１％以下
不純物元素であるＢｉは、通常は混入しないが、鋼原料のスクラップ等から不可避的に混入する可能性がある元素である。Ｂｉは、高温強度や耐応力腐食割れ性に有害な元素であるので、極力低減しなければならない。このため、Ｂｉ量は、０．００１％以下に制限する。Ｂｉ量は、好ましくは０．０００５％以下である。
一方、Ｂｉは、少ないほど好ましいため、Ｂｉ量は０％であってもよい。
【００７２】
Ｔｉ＋Ｓｎ＋Ｓｂ＋Ｐｂ＋Ａｓ＋Ｂｉ：０．０２５％以下
本実施形態の鋼において、Ｔａ、Ｎｄ、及びＺｒの複合添加による相乗効果を効果的に確保するためには、不純物６元素（具体的には、Ｔｉ、Ｓｎ、Ｓｂ、Ｐｂ、Ａｓ、及びＢｉの６元素）の含有量を個別に制限することに加え、不純物６元素の合計含有量（即ち、Ｔｉ＋Ｓｎ＋Ｓｂ＋Ｐｂ＋Ａｓ＋Ｂｉ）を制限し、鋼をより高純化する必要がある。
【００７３】
本発明者らの試験によれば、「Ｔｉ＋Ｓｎ＋Ｓｂ＋Ｐｂ＋Ａｓ＋Ｂｉ」（各元素記号は、各元素の含有量（質量％）を表す）が０．０２５％を超えると、Ｔａ、Ｎｄ、及びＺｒの複合添加による相乗効果が著しく減殺される（例えば、後述の比較鋼２５参照）。
従って、本実施形態の鋼では、「Ｔｉ＋Ｓｎ＋Ｓｂ＋Ｐｂ＋Ａｓ＋Ｂｉ」を０．０２５％以下に制限する。「Ｔｉ＋Ｓｎ＋Ｓｂ＋Ｐｂ＋Ａｓ＋Ｂｉ」は、好ましくは０．０２０％以下、より好ましくは０．０１５％以下である。
【００７４】
Ｏ：０．００９０％以下
溶鋼の精錬後、不可避的に残存するＯ（酸素）は、非金属介在物量の指標となる元素である。Ｏ量が０．００９０％を超えると、Ｔａ、Ｎｄ、及びＺｒが酸化物として消費されてしまい、耐応力腐食割れ性の向上効果（複合添加による相乗効果）が発現せず、さらに、高温強度、溶接性、加工性、及び靭性が低下する。このため、Ｏ量は、０．００９０％以下に制限する。Ｏ量は、好ましくは０．００６０％以下、より好ましくは０．００３０％以下である。
【００７５】
Ｏは、可能な限り少ないほうがよいので、Ｏ量は０％であってもよい。しかし、Ｏは、精錬後、不可避的に０．０００１％程度は残留する場合がある。このため、製造コストの観点から、Ｏ量は、０．０００１％以上であってもよい。
【００７６】
本実施形態の鋼の成分組成は、上記元素の他、Ｃｕ、Ｍｏ、Ｃａ、及びＭｇの１種若しくは２種以上；並びに／又は；Ｎｄ以外のランタノイド元素、Ｙ、Ｓｃ、Ｈｆ、及びＲｅの１種若しくは２種以上を含有してもよい。
これらの元素はいずれも任意の元素である。このため、これらの元素の各々の含有量は、それぞれ０％であってもよい。
【００７７】
Ｃｕ：４．００％以下
Ｃｕは、任意の元素であり、Ｃｕ量は、０％であってもよい。
Ｃｕは、微細で、かつ、高温で安定なＣｕ相として析出し、６５０℃以下の高温域での長時間強度の向上に寄与する元素である。本実施形態の鋼がＣｕを含有する場合、上記効果をより効果的に得る観点から、Ｃｕ量は、好ましくは０．０１％以上であり、より好ましくは０．１０％以上である。
【００７８】
一方、Ｃｕ量が４．００％超えると、加工性、クリープ延性、及び強度が低下するので、Ｃｕ量は４．００％以下とする。Ｃｕ量は、好ましくは３．５０％以下である。
【００７９】
Ｍｏ：２．００％以下
Ｍｏは、任意の元素であり、Ｍｏ量は、０％であってもよい。
Ｍｏは、高温強度、耐食性、及び耐応力腐食割れ性の向上に有効な元素である。また、Ｗとの複合添加による相乗効果で、高温で長時間安定なラーベス相や炭化物の生成に寄与する元素である。本実施形態の鋼がＭｏを含有する場合、上記効果をより効果的に得る観点から、Ｍｏ量は、好ましくは０．０１％以上であり、より好ましくは０．０２％以上である。
【００８０】
一方、Ｍｏ量が２．００％を超えると、脆化相を多量に生成し、加工性、高温強度、及び靭性が低下するので、Ｍｏ量は２．００％以下とする。Ｍｏ量は、好ましくは１．５０％以下である。
【００８１】
Ｃａ：０．２０％以下
Ｃａは、任意の元素であり、Ｃａ量は、０％であってもよい。
Ｃａは、脱酸の仕上げとして添加され得る元素である。本実施形態の鋼はＮｄを含有するので、精錬過程において、Ｃａによって脱酸することが好ましい。本実施形態の鋼がＣａを含有する場合、脱酸効果をより効果的に得る観点から、Ｃａ量は、好ましくは０．０００１％以上であり、より好ましくは０．００１０％以上である。
【００８２】
一方、Ｃａ量が０．２０％を超えると、非金属介在物の量が増えて、高温強度、耐応力腐食割れ性、及び靭性が低下するので、Ｃａ量は０．２０％以下とする。Ｃａ量は、好ましくは０．１５％以下である。
【００８３】
Ｍｇ：０．２０％以下
Ｍｇは、任意の元素であり、Ｍｇ量は、０％であってもよい。
Ｍｇは、微量の添加で、高温強度や耐食性向上に寄与する元素である。本実施形態の鋼がＭｇを含有する場合、上記効果をより効果的に得る観点から、Ｍｇ量は、好ましくは０．０００５％以上であり、より好ましくは０．００１０％以上である。
【００８４】
一方、Ｍｇ量が０．２０％を超えると、強度、靭性、耐食性、及び溶接性が低下するので、Ｍｇ量は０．２０％以下とする。Ｍｇ量は、好ましくは０．１５％以下である。
【００８５】
Ｎｄ以外のランタノイド元素、Ｙ、Ｓｃ、Ｈｆ、及びＲｅの１種又は２種以上の合計：０．２０％以下
Ｎｄ以外のランタノイド元素（即ち、Ｌａ、Ｃｅ、Ｐｒ、Ｐｍ、Ｓｍ、Ｅｕ、Ｇｄ、Ｔｂ、Ｄｙ、Ｈｏ、Ｅｒ、Ｔｍ、Ｙｂ、及びＬｕ）、Ｙ、Ｓｃ、Ｈｆ、及びＲｅは、いずれも任意の元素であり、これらの元素の合計含有量は、０％であってもよい。
Ｎｄ以外のランタノイド元素、Ｙ、Ｓｃ、Ｈｆ、及びＲｅは、高価であるが、Ｔａ、Ｎｄ、及びＺｒの複合添加による相乗効果を高める作用をなす元素である。本実施形態の鋼がこれらの元素の１種又は２種以上を含有する場合、これらの元素の合計含有量は、好ましくは０．００１％以上であり、より好ましくは０．００５％以上である。
【００８６】
一方、上記合計含有量が０．２０％を超えると、非金属介在物の量が増えて、加工性、強度、靭性、耐食性、及び溶接性が低下するので、上記合計含有量は０．２０％以下とする。上記合計含有量は、好ましくは０．１５％以下である。
【００８７】
本実施形態の鋼の成分組成から上述した元素以外を除いた残部は、Ｆｅ及び不純物である。
ここでいう不純物は、上述した元素以外の元素の１種又は２種以上を指す。上述した元素以外の元素（不純物）の含有量は、各々、０．０１０％以下に制限されることが好ましく、０．００１％以下に制限されることが好ましい。
【００８８】
本実施形態の鋼は、上述したとおり、高温強度（特に、クリープ破断強度）に優れる。
本実施形態の鋼の高温強度の具体的な範囲には特に制限はないが、本実施形態の鋼は、７５０℃、１０万時間のクリープ破断強度が５０ＭＰａ以上であることが好ましい。
ここで、「７５０℃、１０万時間のクリープ破断強度」は、７５０℃、１０万時間の平均のクリープ破断強度として推定された値を意味する。
【００８９】
７５０℃、１０万時間のクリープ破断強度が５０ＭＰａ以上である高温強度は、従来、最も高温強度の高い２５Ｃｒ系オーステナイトステンレス鋼として世界で広く使われている、ＡＳＭＥ  ＳＡ２１３  ＴＰ３１０ＨＣｂＮ鋼の高温強度よりも、格段に優れた高温強度である（例えば、後述の表３中、発明鋼１〜１８及び比較鋼１９参照）。
【００９０】
７５０℃、１０万時間のクリープ破断強度が５０ＭＰａ未満である強度は、従来技術の延長で達成できる。しかし、上記クリープ破断強度が５０ＭＰａ以上である高温強度は、従来技術の延長で達成することは困難である。
この点に関し、本実施形態の鋼によれば、Ｔａ、Ｎｄ、及びＺｒの複合添加による相乗効果、成分組成の限定、不純物元素量の制限による高純度化等により上記クリ―プ破断強度を達成することができる。
【００９１】
本実施形態の鋼を製造する方法には特に限定はなく、公知のオーステナイトステンレス鋼の製法を適宜採用できる。
本実施形態の鋼は、熱処理された鋼板又は鋼管であってもよい。
上記熱処理における加熱温度は、粗粒組織を得やすく、高温強度（例えばクリープ破断強度）を向上させ易い点で、１０５０〜１２５０℃が好ましく、１１５０℃〜１２５０℃がより好ましい。
熱処理における加熱後の冷却の態様には特に制限はなく、急冷（例えば水冷）であってもよいし、空冷であってもよいが、急冷が好ましく、水冷がより好ましい。
【００９２】
上記熱処理された鋼板又は鋼管は、例えば、上述した本実施形態の鋼における成分組成を有する鋼板又は鋼管を準備し、準備した鋼板又は鋼管を、例えば１０５０〜１２５０℃（好ましくは１１５０℃〜１２５０℃）に加熱し、次いで冷却することによって得られる。
上記成分組成を有する鋼板又は鋼管（熱処理前の鋼板又は鋼管）は、いずれも常法に従って準備できる。
上記成分組成を有する鋼管は、例えば、上述した成分組成を有する溶鋼を鋳造して鋼塊又は鋼片とし、得られた鋼塊又は鋼片に対し、熱間押出、熱間圧延、熱間鍛造、冷間引抜き、冷間圧延、冷間鍛造、及び切削加工からなる群から選択される少なくとも１種の加工を施すことによって準備できる。
【００９３】
以上、本実施形態の鋼について説明した。
本実施形態の鋼の用途には特に制限はなく、本実施形態の鋼は、高温強度及び耐応力腐食割れ性の確保が要求されるあらゆる用途に適用できる。
本実施形態の鋼は、例えば、ボイラ、化学プラント等の耐熱耐圧熱交換器管又は配管；耐熱鍛造品；耐熱棒鋼；耐熱鋼板；等に好適な素材鋼である。
本実施形態の鋼は、特に、ボイラの内部に備えられる耐熱耐圧熱交換器管（例えば、外径３０〜７０ｍｍ、肉厚２〜１５ｍｍの耐熱耐圧熱交換器管）、又は、ボイラの配管（例えば、外径１２５〜８５０ｍｍ、肉厚２０〜１００ｍｍの配管）の素材鋼として特に好適である。
【実施例】
【００９４】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【００９５】
本実施例では、表１及び表２（表１の続き）に成分組成を示す３２種の鋼を溶製した。
表１及び表２中、鋼１〜１８は、本発明の実施例である発明鋼（以下、それぞれ、発明鋼１〜１８とも称する）であり、鋼１９〜３２は、比較例である比較鋼（以下、それぞれ、比較鋼１９〜３２とも称する）である。
ここで、比較鋼１９は、既存のＡＳＭＥ  ＳＡ２１３  ＴＰ３１０ＨＣｂＮ相当の鋼で、従来技術と発明鋼１〜１８とを比較するための標準材である。【００９６】
発明鋼１〜１８を溶製する際には、Ｆｅ源として、高炉転炉製錬と真空酸素脱ガス法による二次精錬とを経て得られた高純度のＦｅを用い、合金元素として、事前に分析された高純度の合金元素を用いた。更に、発明鋼１〜１８を溶製する前に、発明鋼１〜１８を溶製するための炉を十分洗浄し、不純物混入が起こらないように特別に配慮した。
発明鋼１〜１８の作製においては、以上の特別な管理により、不純物６元素（具体的には、Ｔｉ、Ｓｎ、Ｓｂ、Ｐｂ、Ａｓ、及びＢｉ）の量、Ｏ量などを制限し、Ｔａ量、Ｎｄ量、及びＺｒ量を適切な範囲に制御した。【００９７】
比較鋼１９〜３２を溶製する際にも上記高純度のＦｅ源を用いたが、比較鋼１９〜３２の溶製では、更に、以下のようにして成分組成を調整した。
比較鋼１９、２１、２４、２５、２７、及び２８を溶製する際には、意図的に不純物６元素及びＯ（酸素）のうちの少なくとも１種を添加した。
比較鋼１９〜２３及び２９〜３１を溶製する際には、Ｚｒ、Ｎｄ、及びＴａの少なくとも１種を無添加とした。
比較鋼２７及び２８を溶製する際には、Ｚｒ又はＮｄの添加量を過剰とした。
比較鋼１９、２０、２２、２４、２６、２７、及び３２を溶製する際には、Ｃｒ、Ｎｉ、Ｗ等の合金元素の添加量を過剰又は不足とした。【００９８】
【表１】
2016204005.tif 000002
【００９９】
【表２】
2016204005.tif 000003
【０１００】
−表１及び表２の説明−
・数値は、各元素の含有量（質量％）を示す。
・下線を付した数値は、本実施形態における成分組成の範囲外の数値である。
・各鋼において、表１及び表２に示した元素を除いた残部は、Ｆｅ及び不純物である。
・「Ｔａ＋０．８Ｎｄ＋０．５Ｚｒ」の算出において、含有量が０．００１％未満（表２中では「＜０．００１」と表記）の元素については、含有量０％として「Ｔａ＋０．８Ｎｄ＋０．５Ｚｒ」を算出した。
・小計（Ｘ）は、不純物６元素（具体的には、Ｔｉ、Ｓｎ、Ｓｂ、Ｐｂ、Ａｓ、及びＢｉ）の合計量（質量％）を示す。ここで、含有量が０．００１％未満（表２中では「＜０．００１」と表記）の元素については、含有量０％として小計（Ｘ）を算出した。【０１０１】
＜試験材の製造及び熱処理（１２００℃）＞
表１及び表２に示した成分組成の鋼を真空溶解によって溶製し、鋳造することにより、５０ｋｇの鋼塊を得た。
得られた鋼塊を熱間鍛造することにより、厚さ１５ｍｍの鋼板を得た。
得られた厚さ１５ｍｍの鋼板の表面を切削加工することにより、厚さ約１２ｍｍの鋼板を得た。
得られた厚さ約１２ｍｍの鋼板に対し、約３０％の断面減少率で冷間圧延を施すことにより、厚さ約８ｍｍの板状の試験材を得た。
上記試験材を１２００℃に加熱して１５分保持し、保持後、水冷することにより、上記試験材に対し、１２００℃の熱処理を施した。この熱処理により、発明鋼の試験材及び比較鋼の試験材の金属組織を、ともに、ＡＳＴＭ結晶粒度番号（ＡＳＴＭ  Ｅ１１２）で７以下の粗粒組織とした。【０１０２】
＜母材の応力腐食割れ試験＞
上記熱処理後の試験材から、幅１０ｍｍ×厚さ４ｍｍ×長さ４０ｍｍの腐食用試験片を切り出した。切り出した腐食用試験片を、以下、「母材」とする。
厳しい条件での腐食割れ評価を実施するため、母材に対し、６５０℃で１００時間、加熱時効処理を施した。
加熱時効処理後の母材に対し、応力腐食割れ試験として、ストラウス試験（ＡＳＴＭ  Ａ２６２、Ｐｒａｃｔｉｃｅ  Ｅ：鋭敏化評価）を実施し、割れの深さ及び割れの状態を観察した。
結果を表３に示す。【０１０３】
なお、上記条件の加熱時効処理後の応力腐食割れ試験は、従来、高Ｃｒ系オーステナイトステンレス鋼として定量的に評価されていない、厳しい試験である。【０１０４】
＜溶接ＨＡＺ相当材の応力腐食割れ試験＞
上記熱処理後の試験材から、幅１０ｍｍ×厚さ４ｍｍ×長さ４０ｍｍの腐食用試験片を切り出した。
切り出した試験片を、グリーブル試験機（真空中、通電加熱）を用い、９５０℃、２５秒加熱した。加熱後、Ｈｅを吹きつけて冷却することにより、溶接ＨＡＺ相当材（溶接熱影響部相当材）を得た。
母材と同様に、厳しい条件での腐食割れ評価を実施するため、得られた溶接ＨＡＺ相当材に対し、母材の加熱時効処理と同様の加熱時効処理を施した。
加熱時効処理後の溶接ＨＡＺ相当材に対し、母材と同様に、応力腐食割れ試験として、ストラウス試験（ＡＳＴＭ  Ａ２６２、Ｐｒａｃｔｉｃｅ  Ｅ：鋭敏化評価）を実施し、割れの深さ及び割れの状態を観察した。
結果を表３に示す。【０１０５】
＜高温強度＞
上記熱処理後の試験材から、試験材の長手方向を長手方向とする、φ６ｍｍ、平行部３０ｍｍのクリープ破断試験片を切り出した。このクリープ破断試験片を用い、７５０℃、１万時間以上の長時間のクリープ破断試験を実施し、高温強度として、７５０℃、１０万時間の平均のクリープ破断強度（ＭＰａ）を推定した。
結果を表３に示す。【０１０６】
【表３】
2016204005.tif 000004
【０１０７】
表３に示すように、発明鋼１〜１８では、母材及び溶接ＨＡＺ相当材において、深さ１０μｍ未満の粒界割れが発生している程度であり、比較鋼１９〜３１と比較して、応力腐食割れが顕著に抑制されていた。
この結果から、発明鋼１〜１８が、厳しい腐食環境下でも、優れた耐応力腐食割れ性を有することが実証された。【０１０８】
発明鋼１〜１８に対し、従来の汎用鋼ＴＰ３４７ＨＣｂＮ相当鋼（比較鋼１９）では、母材及び溶接ＨＡＺ相当材の双方に、深さ２ｍｍ以上の大きな割れが多数発生した。
同様に、比較鋼２０〜３１においても、母材及び溶接ＨＡＺ相当材の双方に、深さ２ｍｍ以上の大きな割れが多数発生するか、又は、更に深刻な割れである貫通割れが発生していた。【０１０９】
発明鋼１〜１８と、
Ｔａは適量であるがＮｄ及びＺｒが不足である比較鋼２０、並びに、Ｎｄ、Ｔａ、及びＺｒの少なくとも１つが不足又は過剰である比較鋼２１〜２３及び２７〜３１と、
の対比より、厳しい条件での応力腐食割れを抑制するためには、Ｔａ、Ｎｄ、Ｚｒ、及びＴａ＋０．８Ｎｄ＋０．５Ｎｄを適量とすることが必要であることが実証された。【０１１０】
また、発明鋼１〜１８と、
Ｔａ、Ｎｄ、Ｚｒ、及びＴａ＋０．８Ｎｄ＋０．５Ｎｄは適量であるが、不純物６元素の１つであるＴｉ又は不純物６元素の合計量（小計（Ｘ））が過剰である比較鋼２４及び２５と、
の対比より、厳しい条件での応力腐食割れを抑制するためには、Ｔａ、Ｎｄ、Ｚｒ、及びＴａ＋０．８Ｎｄ＋０．５Ｎｄを適量とすることだけでなく、不純物６元素の量を制限することも必要であることが実証された。【０１１１】
また、表３に示すように、発明鋼１〜１８は、５８ＭＰａ以上の優れた高温強度を示した。発明鋼１〜１８の高温強度は、比較鋼１９（汎用鋼ＴＰ３１０ＨＣｂＮ鋼）の高温強度の約１．４倍以上であった。
これに対し、例えば、比較鋼１９〜２１、２６〜２８、及び３２の高温強度は４７ＭＰａ以下であり、発明鋼１〜１８の高温強度と比較して劣っていた。
特に、発明鋼１〜１８と、Ｗが不足又は過剰である比較鋼２０、２７、及び３２と、の対比より、高温強度の向上のためには、Ｗ量を適量とする必要があることが立証された。【０１１２】
日本出願２０１５−１２０５９２の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【手続補正書】
【提出日】平成29年9月21日(2017.9.21)
【手続補正１】
【補正対象書類名】明細書
【補正対象項目名】００４０
【補正方法】変更
【補正の内容】
【００４０】
一方、Ｃｒ量が２８．００％を超えると、シグマ相などの脆化相が生成し、高温強度、靭性、加工性、及び溶接性が低下するので、Ｃｒ量は２８．００％以下とする。Ｃｒ量は、好ましくは２７．００％以下であり、より好ましくは２６．００％以下であり、特に好ましくは２６．５０％以下である。
【手続補正２】
【補正対象書類名】明細書
【補正対象項目名】００８７
【補正方法】変更
【補正の内容】
【００８７】
本実施形態の鋼の成分組成から上述した元素を除いた残部は、Ｆｅ及び不純物である。
ここでいう不純物は、上述した元素以外の元素の１種又は２種以上を指す。上述した元素以外の元素（不純物）の含有量は、各々、０．０１０％以下に制限されることが好ましく、０．００１％以下に制限されることが好ましい。
【国際調査報告】
2016204005.tif 000005
2016204005.tif 000006
2016204005.tif 000007
2016204005.tif 000008